종래 예 1 내지 4 에 는 피막 형성 처리 하 지 않 은 상기 각 강판 의 내식 성 을 나타낸다 . 종래 예 5 내지 8 에서 는 상기 각 강판 을 세륨 1 M 및 H 2 O 2 20 g / L 를 포함 하 는 세륨 수용액 ( 세륨 수용액 1 ) 으로 건조 피막 을 형성 하 였 다 . 종래 예 9 - 12 에서 는 상기 각 강판 을 세륨 2 M 및 H 2 O 2 20 g / L 를 포함 하 는 세륨 수용액 ( 세륨 수용액 2 ) 으로 건조 피막 을 형성 하 였 다 . 세륨 성분 은 세륨 나이트 레이트 ( Ce ( NO 3 ) 3 ) 를 사용 하 여 제공 하 였 다 . 세륨 수용액 1 은 세륨 나이트 레이트 를 이용 하 여 제조 된 1 M 세륨 용액 에 H 2 O 2 20 g / L 을 첨가 하 여 제조 하 였 다 . 세륨 수용액 2 는 세륨 나이트 레이트 를 이용 하 여 제조 된 2 M 세륨 용액 에 H 2 O 2 20 g / L 을 첨가 하 여 제조 하 였 다 .